"陽極と、陰極と、前記陽極と前記陰極との間に設けられ、前記陽極と前記陰極との間に通電することにより発光する第1の発光層と、前記陰極と前記第1の発光層との間に前記第1の発光層に接して設けられ、前記陽極と前記陰極との間に通電することにより発光する第2の発光層とを備え、前記第1の発光層は、第1の発光材料と、前記第1の発光材料を保持する第1のホスト材料とを含んで構成され、前記第2の発光層は、第2の発光材料と、前記第2の発光材料を保持する第2のホスト材料とを含んで構成され、前記第1のホスト材料および前記第2のホスト材料は、それぞれ、正孔輸送性材料および電子輸送性材料を含む混合材料で構成され、前記第1のホスト材料中における正孔輸送性材料の含有量は、前記第1のホスト材料中における電子輸送性材料の含有量よりも多く、前記第2のホスト材料中における正孔輸送性材料の含有量は、前記第2のホスト材料中における電子輸送性材料の含有量よりも少ないことを特徴とする発光素子。前記第1のホスト材料に含まれる正孔輸送性材料と、前記第2のホスト材料に含まれる正孔輸送性材料とが同種である請求項1に記載の発光素子。前記第1のホスト材料に含まれる電子輸送性材料と、前記第2のホスト材料に含まれる電子輸送性材料とが同種である請求項1または2に記載の発光素子。前記陽極と前記第1の発光層との間に前記第1の発光層に接して設けられ、前記第1の発光層に含まれる正孔輸送性材料と同種の正孔輸送性材料を含んで構成された正孔輸送層を備える請求項1ないし3のいずれかに記載の発光素子。前記陰極と前記第2の発光層との間に前記第2の発光層に接して設けられ、前記第2の発光層に含まれる電子輸送性材料と同種の電子輸送性材料を含んで構成された電子輸送層を備える請求項1ないし4のいずれかに記載の発光素子。前記第1の発光材料および前記第2の発光材料は、それぞれ、燐光発光材料を含む請求項1ないし5のいずれかに記載の発光素子。前記第1のホスト材料中の正孔輸送性材料および電子輸送性材料の三重項エネルギーは、それぞれ、前記第1の発光材料中の燐光発光材料の三重項エネルギーよりも大きく、前記第2のホスト材料中の正孔輸送性材料および電子輸送性材料の三重項エネルギーは、それぞれ、前記第2の発光材料中の燐光発光材料の三重項エネルギーよりも大きい請求項6に記載の発光素子。前記第1の発光層の前記発光のピーク波長は、前記第2の発光層の前記発光のピーク波長よりも長い請求項1ないし7のいずれかに記載の発光素子。前記第1の発光層の平均厚さと前記第2の発光層の平均厚さとの合計は、30nm以上50nm以下である請求項1ないし8のいずれかに記載の発光素子。前記陽極と前記第1の発光層との間、または、前記陰極と前記第2の発光層との間に設けられ、前記陽極と前記陰極との間に通電することにより発光する第3の発光層を備える請求項1ないし9のいずれかに記載の発光素子。前記第1の発光層および前記第2の発光層のうちの前記第3の発光層に近い側の発光層と前記第3の発光層との間に設けられ、電子および正孔を発生させるキャリア発生層を備える請求項10に記載の発光素子。請求項1ないし11のいずれかに記載の発光素子を備えることを特徴とする発光装置。請求項12に記載の発光装置を備えることを特徴とする表示装置。請求項12に記載の発光装置を備えることを特徴とする電子機器。本発明の目的は、駆動電圧を抑えるとともに、高発光効率および長寿命を実現することができる発光素子、この発光素子を備える発光装置、表示装置および電子機器を提供することにある。このような目的は、下記の本発明により達成される。本発明の発光素子は、陽極と、陰極と、前記陽極と前記陰極との間に設けられ、前記陽極と前記陰極との間に通電することにより発光する第1の発光層と、前記陰極と前記第1の発光層との間に前記第1の発光層に接して設けられ、前記陽極と前記陰極との間に通電することにより発光する第2の発光層とを備え、前記第1の発光層は、第1の発光材料と、前記第1の発光材料を保持する第1のホスト材料とを含んで構成され、前記第2の発光層は、第2の発光材料と、前記第2の発光材料を保持する第2のホスト材料とを含んで構成され、前記第1のホスト材料および前記第2のホスト材料は、それぞれ、正孔輸送性材料および電子輸送性材料を含む混合材料で構成され、前記第1のホスト材料中における正孔輸送性材料の含有量は、前記第1のホスト材料中における電子輸送性材料の含有量よりも多く、前記第2のホスト材料中における正孔輸送性材料の含有量は、前記第2のホスト材料中における電子輸送性材料の含有量よりも少ないことを特徴とする。このように構成された発光素子によれば、第1の発光層および第2の発光層にそれぞれ正孔輸送性材料および電子輸送性材料が含まれているので、第1の発光層および第2の発光層に正孔および電子を円滑に供給することができる。そのため、第1の発光層および第2の発光層を高い発光効率でそれぞれ発光させることができる。特に、第1の発光層中の正孔輸送性材料の含有量、および、第2の発光層中の電子輸送性材料の含有量をそれぞれ高めることにより、第1の発光層から第2の発光層への正孔の輸送、および、第2の発光層から第1の発光層への電子の輸送をそれぞれ円滑に行うことができる。そのため、発光素子の駆動電圧を抑えることができる。また、第1の発光層中の電子輸送性材料の含有量、および、第2の発光層中の正孔輸送性材料の含有量をそれぞれ抑えることにより、第1の発光層から陽極側へ抜ける電子の量、および、第2の発光層から陰極側へ抜ける正孔の量をそれぞれ抑制することができる。そのため、第1の発光層に対して陽極側に位置する他の層例えば正孔輸送層、および、第2の発光層に対して陰極側に位置する他の層例えば電子輸送層の劣化をそれぞれ防止または抑制し、その結果、発光素子の長寿命化を図ることができる。本発明の発光素子では、前記第1のホスト材料に含まれる正孔輸送性材料と、前記第2のホスト材料に含まれる正孔輸送性材料とが同種であることが好ましい。これにより、第1の発光層から第2の発光層への正孔輸送性を高めることができる。その結果、駆動電圧を抑えるとともに、長寿命化を図ることができる。本発明の発光素子では、前記第1のホスト材料に含まれる電子輸送性材料と、前記第2のホスト材料に含まれる電子輸送性材料とが同種であることが好ましい。これにより、第2の発光層から第1の発光層への電子輸送性を高めることができる。その結果、駆動電圧を抑えるとともに、長寿命化を図ることができる。本発明の発光素子では、前記陽極と前記第1の発光層との間に前記第1の発光層に接して設けられ、前記第1の発光層に含まれる正孔輸送性材料と同種の正孔輸送性材料を含んで構成された正孔輸送層を備えることが好ましい。これにより、正孔輸送層から第1の発光層への正孔輸送性を高めることができる。その結果、駆動電圧を抑えるとともに、長寿命化を図ることができる。本発明の発光素子では、前記陰極と前記第2の発光層との間に前記第2の発光層に接して設けられ、前記第2の発光層に含まれる電子輸送性材料と同種の電子輸送性材料を含んで構成された電子輸送層を備えることが好ましい。これにより、電子輸送層から第2の発光層への電子輸送性を高めることができる。その結果、駆動電圧を抑えるとともに、長寿命化を図ることができる。本発明の発光素子では、前記第1の発光材料および前記第2の発光材料は、それぞれ、燐光発光材料を含むことが好ましい。これにより、高い発光効率で第1の発光層および第2の発光層をバランスよく発光させることができる。本発明の発光素子では、前記第1のホスト材料中の正孔輸送性材料および電子輸送性材料の三重項エネルギーは、それぞれ、前記第1の発光材料中の燐光発光材料の三重項エネルギーよりも大きく、前記第2のホスト材料中の正孔輸送性材料および電子輸送性材料の三重項エネルギーは、それぞれ、前記第2の発光材料中の燐光発光材料の三重項エネルギーよりも大きいことが好ましい。これにより、燐光発光材料の三重項エネルギーが発光燐光のためのエネルギーとして寄与することなく失活してしまうのを的確に抑制または防止することができる。そのため、発光効率を高めることができる。本発明の発光素子では、前記第1の発光層の前記発光のピーク波長は、前記第2の発光層の前記発光のピーク波長よりも長いことが好ましい。これにより、第1の発光層および第2の発光層で生じた発光を効率よく外部に取り出すことができる。本発明の発光素子では、前記第1の発光層の平均厚さと前記第2の発光層の平均厚さとの合計は、30nm以上50nm以下であることが好ましい。これにより、駆動電圧を抑えつつ、簡単かつ確実に、第1の発光層から陽極側へ抜ける電子の量、および、第2の発光層から陰極側へ抜ける正孔の量をそれぞれ抑制することができる。本発明の発光素子では、前記陽極と前記第1の発光層との間、または、前記陰極と前記第2の発光層との間に設けられ、前記陽極と前記陰極との間に通電することにより発光する第3の発光層を備えることが好ましい。これにより、例えば、これらの発光層の発光色を赤色、緑色および青色とすることにより、白色発光の発光素子を実現することができる。本発明の発光素子では、前記第1の発光層および前記第2の発光層のうちの前記第3の発光層に近い側の発光層と前記第3の発光層との間に設けられ、電子および正孔を発生させるキャリア発生層を備えることが好ましい。これにより、第1の発光層、第2の発光層および第3の発光層をバランスよく発光させることができる。また、発光効率を高めるとともに、長寿命化を図ることができる。本発明の発光装置は、本発明の発光素子を備えることを特徴とする。このように構成された発光装置によれば、駆動電圧を抑えるとともに、高発光効率および長寿命を実現することができる。本発明の表示装置は、本発明の発光装置を備えることを特徴とする。このように構成された表示装置によれば、低駆動電圧、高発光効率および長寿命な発光素子を備えるので、信頼性に優れる。本発明の電子機器は、本発明の発光装置を備えることを特徴とする。このように構成された電子機器によれば、低駆動電圧、高発光効率および長寿命な発光素子を備えるので、信頼性に優れる。以下、本発明の発光素子、発光装置、表示装置および電子機器を添付図面に示す好適な実施形態について説明する。図1は、本発明の好適な実施形態にかかる発光素子の縦断面を模式的に示す図である。なお、以下では、説明の便宜上、図1中の上側を上、下側を下として説明を行う。このような発光素子エレクトロルミネッセンス素子1は、陽極3と第1の発光部第1の発光ユニット4とキャリア発生層5と第2の発光部第2の発光ユニット6と陰極7とがこの順に積層されてなるものである。言い換えすれば、発光素子1は、第1の発光部4とキャリア発生層5と第2の発光部6とがこの順に積層で積層された積層体15が2つの電極間陽極3と陰極7との間に介挿されて構成されている。また、第1の発光部4は、陽極3側から陰極7側に、正孔輸送層41と発光層42とがこの順で積層された積層体であり、第2の発光部6は、陽極3側から陰極7側に、正孔輸送層61と発光層62第1の発光層と発光層63第2の発光層と電子輸送層64と電子注入層65とがこの順で積層された積層体である。そして、発光素子1は、その全体が基板2上に設けられるとともに、封止部材8で封止されている。このような発光素子1にあっては、陽極3と陰極7との間に駆動電圧が印加されることにより、キャリア発生層5においてキャリア電子および正孔が発生する。そして、発光層42に対し、陽極3側から正孔が供給注入されるとともに、キャリア発生層5から電子が供給される。また、発光層62および発光層63に対し、陰極7側から電子が供給注入されるとともに、キャリア発生層5から正孔が供給注入される。これにより、各発光層では、正孔と電子とが再結合し、この再結合に際して放出されたエネルギーによりエキシトン励起子が生成し、エキシトンが基底状態に戻る際にエネルギー蛍光やりん光を放出発光する。このようにして、発光層42、発光層62および発光層63をそれぞれ発光させることができる。そのため、このような発光素子1は、発光層が1層のみの発光素子に比較して、発光効率を向上させるとともに、駆動電圧を低減することができる。また、発光素子1の長寿命化を図ることができる。また、このような発光素子1では、例えば、発光層42、62、63の発光色を青色、赤色および緑色とすることにより、白色発光の発光素子を実現することができる。基板2は、陽極3を支持するものである。本実施形態の発光素子1は、基板2側から光を取り出す構成ボトムエミッション型であるため、基板2および陽極3は、それぞれ、実質的に透明無色透明、着色透明または半透明とされている。基板2の構成材料としては、例えば、ポリエチレンテレフタレート、ポリエチレンナフタレート、ポリプロピレン、シクロオレフィンポリマー、ポリアミド、ポリエーテルサルフォン、ポリメチルメタクリレート、ポリカーボネート、ポリアリレートのような樹脂材料や、石英ガラス、ソーダガラスのようなガラス材料等が挙げられ、これらのうちの1種または2種以上を組み合わせて用いることができる。このような基板2の平均厚さは、特に限定されないが、0.1~30mm程度であるのが好ましく、0.1~10mm程度であるのがより好ましい。なお、発光素子1が基板2と反対側から光を取り出す構成トップエミッション型の場合、基板2には、透明基板および不透明基板のいずれも用いることができる。不透明基板としては、例えば、アルミナのようなセラミックス材料で構成された基板、ステンレス鋼のような金属基板の表面に酸化膜絶縁膜を形成したもの、樹脂材料で構成された基板等が挙げられる。以下、発光素子1を構成する各部を順次説明する。[陽極]陽極3は、後述する第1の発光部4に正孔を注入する電極である。この陽極3の構成材料としては、仕事関数が大きく、導電性に優れる材料を用いるのが好ましい。陽極3の構成材料としては、例えば、ITOIndiumTinOxide、IZOIndiumZincOxide、In3O3、SnO2、Sb含有SnO2、Al含有ZnO等の酸化物、Au、Pt、Ag、Cuまたはこれらを含む合金等が挙げられ、これらのうちの1種または2種以上を組み合わせて用いることができる。このような陽極3の平均厚さは、特に限定されないが、10~200nmであるのが好ましく、50~150nmであるのがより好ましい。[第1の発光部]第1の発光部4は、上述したように、正孔輸送層41と発光層42とを有している。正孔輸送層正孔輸送層41は、陽極3から注入された正孔を発光層42まで輸送する機能を有するものである。この正孔輸送層41の構成材料には、各種p型の高分子材料や、各種p型の低分子材料を単独または組み合わせて用いることができ、例えば、N,N’-ジ1-ナフチル-N,N’-ジフェニル-1,1’-ジフェニル-4,4’-ジアミンNPD、N,N’-ジフェニル-N,N’-ビス3-メチルフェニル-1,1’-ジフェニル-4,4’-ジアミンTPD等のテトラアリールベンジジン誘導体、テトラアリールジアミノフルオレン化合物またはその誘導体アミン系化合物等が挙げられ、これらのうちの1種または2種以上を組み合わせて用いることができる。上述した中でも、正孔輸送材料は、ベンジジン構造を有するものであることが好ましく、テトラアリールベンジジンまたはその誘導体であることがより好ましい。これにより、陽極から正孔輸送層41に効率よく正孔が注入されるとともに、正孔を発光層42に効率よく輸送することができる。このような正孔輸送層41の平均厚さは、特に限定されないが、10~150nmであるのが好ましく、10~100nmであるのがより好ましい。第3の発光層発光層42は、発光材料第3の発光材料を含んで構成されている。発光材料は、陰極7側から電子が供給注入されるとともに、陽極3側から正孔が供給注入されることにより、正孔と電子とが再結合し、この再結合に際して放出されたエネルギーによりエキシトン励起子が生成し、エキシトンが基底状態に戻る際にエネルギー蛍光やりん光を放出発光するものである。このような発光材料としては、特に限定されず、各種蛍光材料、各種燐光材料を1種または2種以上を組み合わせて用いることができる。赤色の蛍光材料としては、例えば、テトラアリールジインデノペリレン誘導体等のペリレン誘導体、ユーロピウム錯体、ベンゾピラン誘導体、ローダミン誘導体、ベンゾチオキサンテン誘導体、ポルフィリン誘導体、ナイルレッド、2-1,1-ジメチルエチル-6-2-2,3,6,7-テトラヒドロ-1,1,7,7-テトラメチル-1H,5H-ベンゾijキノリジン-9-イルエテニル-4H-ピラン-4H-イリデンプロパンジニトリルDCJTB、4-ジシアノメチレン-2-メチル-6-p-ジメチルアミノスチリル-4H-ピランDCM等を挙げられる。青色の蛍光材料としては、例えば、ジスチリルジアミン誘導体、ジスチリル誘導体、フルオランテン誘導体、ピレン誘導体、ペリレンおよびペリレン誘導体、アントラセン誘導体、ベンゾオキサゾール誘導体、ベンゾチアゾール誘導体、ベンゾイミダゾール誘導体、クリセン誘導体、フェナントレン誘導体、ジスチリルベンゼン誘導体、テトラフェニルブタジエン、4,4’-ビス9-エチル-3-カルバゾビニレン-1,1’-ビフェニルBCzVBi、ポリ[9.9-ジオクチルフルオレン-2,7-ジイル-コ-2,5-ジメトキシベンゼン-1,4-ジイル]、ポリ[9,9-ジヘキシルオキシフルオレン-2,7-ジイル-オルト-コ-2-メトキシ-5-{2-エトキシヘキシルオキシ}フェニレン-1,4-ジイル]、ポリ[9,9-ジオクチルフルオレン-2,7-ジイル-コ-エチルニルベンゼン]、BD102製品名、出光興産社製等が挙げられる。緑色の蛍光材料としては、例えば、クマリン誘導体、キナクリドン誘導体、9,10-ビス[9-エチル-3-カルバゾール-ビニレニル]-アントラセン、ポリ9,9-ジヘキシル-2,7-ビニレンフルオレニレン、ポリ[9,9-ジオクチルフルオレン-2,7-ジイル-コ-1,4-ジフェニレン-ビニレン-2-メトキシ-5-{2-エチルヘキシルオキシ}ベンゼン]、ポリ[9,9-ジオクチル-2,7-ジビニレンフルオレニレン-オルト-コ-2-メトキシ-5-2-エトキシルヘキシルオキシ-1,4-フェニレン]等が挙げられる。黄色の蛍光材料としては、例えば、ルブレン系材料等のナフタセン骨格を有する化合物であって、ナフタセンにアリール基好ましくはフェニル基が任意の位置で任意の数好ましくは2~6置換された化合物、モノインデノペリレン誘導体等を用いることができる。赤色の燐光材料としては、例えば、イリジウム、ルテニウム、白金、オスミウム、レニウム、パラジウム等の金属錯体が挙げられ、これら金属錯体の配位子の内の少なくとも1つがフェニルピリジン骨格、ビピリジル骨格、ポルフィリン骨格等を持つものも挙げられる。より具体的には、下記式1で表わされるトリス1-フェニルイソキノリンイリジウムIrpiq3、ビス[2-2’-ベンゾ[4,5-α]チエニルピリジネート-N,C3’]イリジウムアセチルアセトネートbtp2Iracac、2,3,7,8,12,13,17,18-オクタエチル-12H,23H-ポルフィリン-白金II、ビス[2-2’-ベンゾ[4,5-α]チエニルピリジネート-N,C3’]イリジウム、ビス2-フェニルピリジンイリジウムアセチルアセトネートが挙げられる。青色の燐光材料としては、例えば、イリジウム、ルテニウム、白金、オスミウム、レニウム、パラジウム等の金属錯体が挙げられる。より具体的には、ビス[4,6-ジフルオロフェニルピリジネート-N,C2’]-ピコリネート-イリジウム、トリス[2-2,4-ジフルオロフェニルピリジネート-N,C2’]イリジウム、ビス[2-3,5-トリフルオロメチルピリジネート-N,C2’]-ピコリネート-イリジウム、ビス4,6-ジフルオロフェニルピリジネート-N,C2’イリジウムアセチルアセトネートが挙げられる。緑色の燐光材料としては、例えば、イリジウム、ルテニウム、白金、オスミウム、レニウム、パラジウム等の金属錯体が挙げられる。中でも、これら金属錯体の配位子の内の少なくとも1つが、フェニルピリジン骨格、ビピリジル骨格、ポルフィリン骨格等を持つものが好ましい。より具体的には、下記式2で表わされるファク-トリス2-フェニルピリジンイリジウムIrppy3、ビス2-フェニルピリジネート-N,C2’イリジウムアセチルアセトネート、ファク-トリス[5-フルオロ-2-5-トリフルオロメチル-2-ピリジンフェニル-C,N]イリジウムが挙げられる。また、発光層42は、発光材料に加え、この発光材料がゲスト材料として添加されるホスト材料第3のホスト材料を含んで構成されていてもよい。このような発光層42は、例えば、ゲスト材料である発光材料をドーパントとしてホスト材料にドープすることにより形成することができる。このホスト材料は、正孔と電子とを再結合して励起子を生成するとともに、その励起子のエネルギーを発光材料に移動フェルスター移動またはデクスター移動させて、発光材料を励起する機能を有する。このようなホスト材料としては、特に限定されないが、発光材料が蛍光材料を含む場合、例えば、ルブレンおよびその誘導体、ジスチリルアリーレン誘導体、ビスp-ビフェニルナフタセン等のナフタセン系材料、アントラセン系材料、ビス-オルトビフェニリルペリレン等のペリレン誘導体、テトラフェニルピレンなどのピレン誘導体、ジスチリルベンゼン誘導体、スチルベン誘導体、ジスチリルアミン誘導体、ビス2-メチル-8-キノリノラトp-フェニルフェノラトアルミニウムBAlq、トリス8-キノリノラトアルミニウム錯体Alq3等のキノリノラト系金属錯体、トリフェニルアミンの4量体等のトリアリールアミン誘導体、アリールアミン誘導体、オキサジアゾール誘導体、シロール誘導体、カルバゾール誘導体、オリゴチオフェン誘導体、ベンゾピラン誘導体、トリアゾール誘導体、ベンゾオキサゾール誘導体、ベンゾチアゾール誘導体、キノリン誘導体、コロネン誘導体、アミン化合物、4,4’-ビス2,2’-ジフェニルビニルビフェニルDPVBi、IDE120製品名、出光興産社製等が挙げられ、これらのうち1種または2種以上を組み合わせて用いることもできる。好ましくは、発光材料が青色または緑色の場合にはIDE120出光興産社製、アントラセン系材料、ジアントラセン系材料が好ましく、発光材料が赤色の場合には、ルブレンまたはルブレン誘導体、ナフタセン系材料、ペリレン誘導体が好ましい。また、ホスト材料としては、発光材料が燐光材料を含む場合、例えば、3-フェニル-4-1’-ナフチル-5-フェニルカルバゾール、下記式3で表わされる4,4’-N,N’-ジカルバゾールビフェニルCBP等のカルバゾール誘導体、フェナントロリン誘導体、トリアゾール誘導体、トリス8-キノリノラトアルミニウムAlq、ビス-2-メチル-8-キノリノラト-4-フェニルフェノラトアルミニウム等のキノリノラト系金属錯体、N-ジカルバゾリル-3,5-ベンゼン、ポリ9-ビニルカルバゾール、4,4’,4’’-トリス9-カルバゾリルトリフェニルアミン、4,4’-ビス9-カルバゾリル-2,2’-ジメチルビフェニル等のカルバリゾル基含有化合物、2,9-ジメチル-4,7-ジフェニル-1,10-フェナントロリンBCP等が挙げられ、これらのうち1種または2種以上を組み合わせて用いることもできる。前述したような発光材料ゲスト材料およびホスト材料を用いる場合、発光層42中における発光材料の含有量ドープ量は、0.1~30wtであるのが好ましく、0.5~20wtであるのがより好ましい。発光材料の含有量をこのような範囲内とすることで、発光効率を最適化することができる。また、発光層42の発光材料としては、蛍光材料を用いるのが好ましい。すなわち、発光層42は、陽極3と陰極7との間に通電することにより蛍光を発する発光材料を含むのが好ましい。燐光を発する発光材料燐光材料は、蛍光を発光する発光材料蛍光材料に比し優れた発光効率を有する。しかし、燐光材料は、不純物に対して発光特性の変化が敏感であり、発光素子の連続駆動に伴って不純物の含有量が変化すると、発光特性が変動してしまうという。そこで、発光層42の発光材料として、燐光材料よりも不純物に対する発光特性の変化が鈍感な蛍光材料を用いることにより、発光素子1の連続駆動に伴って発光層42へn型電子輸送層51の構成材料が拡散しても、発光層42の発光特性の変化を抑えることができる。また、発光層42の発光のピーク波長は、後述する発光層62の発光のピーク波長よりも短いのが好ましい。言い換えると、発光層62の発光のピーク波長は、発光層42の発光のピーク波長よりも長いのが好ましい。これにより、発光層42および発光層62をバランスよく発光させることができる。また、発光層42の発光のピーク波長は、500nm以下であるのが好ましく、400nm以上490nm以下であるのがより好ましく、430nm以上480nm以下であるのがさらに好ましい。言い換えると、発光層42の発光色は、青色であるのが好ましい。発光のピーク波長が短い発光材料は、発光のピーク波長が長い発光材料に比べて発光し難いが、他の発光層と隣接しない発光層42では、発光のピーク波長が短い発光材料を用いても、他の発光層へエネルギーが逃げにくく、効率的に発光させることができる。また、発光層42の平均厚さは、30nm以上100nm以下であるのが好ましく、30nm以上70nm以下であるのがより好ましく、30nm以上50nm以下であるのがさらに好ましい。これにより、後述するキャリア発生層5のn型電子輸送層51の構成材料特に、電子ドナー性材料が発光層42へ拡散しても、発光層42の発光特性を良好な状態に維持することができる。また、発光層42の厚さが厚くなりすぎるのを防止し、その結果、発光素子1の初期の駆動電圧が大きくなるのを防止することができる。すなわち、発光素子1の低駆動電圧化を図ることができる。これに対し、かかる平均厚さが前記下限値未満であると、例えばn型電子輸送層51の発光層42との界面付近における電子ドナー性材料の濃度によっては、n型電子輸送層51から発光層42へ拡散した電子ドナー性材料の影響により、発光層42の発光特性が低下するおそれがある。一方、かかる平均厚さが前記上限値を超えると、発光素子1の駆動電圧が大きくなる傾向を示す。なお、本実施形態では、第1の発光部4が1層の発光層を備えるものを例に説明しているが、第1の発光部4は、複数の発光層が積層されてなる積層体であってもよい。この場合、複数の発光層の発光色が互いに同じであっても異なっていてもよい。また、第1の発光部4が複数の発光層を有する場合、発光層同士の間に中間層が設けられていてもよい。また、第1の発光部4は、発光層42に対して陰極7側に、電子輸送層が設けられていてもよい。かかる電子輸送層は、後述する第2の発光部6の電子輸送層64と同様に構成することができる。また、かかる電子輸送層に対して陰極7側に、電子注入層が設けられていてもよい。かかる電子注入層としては、後述する第2の発光部6の電子注入層65と同様に構成することができる。[キャリア発生層]キャリア発生層5は、キャリア正孔および電子を発生させる機能を有するものである。このキャリア発生層5は、陽極3側から陰極7側へ、n型電子輸送層51と電子吸引層52とがこの順で積層されてなるものである。また、キャリア発生層5の平均厚さは、5~80nmであることが好ましく、20~70nmであることがより好ましい。これにより、発光素子1の駆動電圧が高くなるのを防止しつつ、キャリア発生層5の機能キャリア発生機能を十分に発揮させることができる。以下、キャリア発生層5を構成する各層を順次詳細に説明する。電子輸送層n型電子輸送層51は、前述した発光層42と電子吸引層52との間に設けられ、電子吸引層52側から発光層42側へ電子を輸送する機能を有する。このようなn型電子輸送層51は、電子輸送性を有する電子輸送性材料を主材料として構成されていればよいが、電子輸送性を有する電子輸送性材料の他、電子注入性を有する電子注入性材料電子ドナー性材料を含んで構成されているのが好ましい。これにより、電子吸引層52によって吸引された電子をn型電子輸送層51に効率的に注入するとともにn型電子輸送層51を介して陽極3側に効率的に輸送することができる。特に、n型電子輸送層51は、電子輸送性材料および電子ドナー性材料を含む混合材料で構成されているのが好ましい。このように構成されたn型電子輸送層51は、優れた電子輸送性および電子注入性を有する。そのため、キャリア発生層5で生じた電子を発光層42へ効率的に輸送注入することができる。また、n型電子輸送層51が電子輸送材料に電子ドナー性材料を添加ドープして構成されていると、n型電子輸送層51では、電子輸送性材料が電子ドナー性材料から電子を受け取って、ラジカルアニオン状態となる。そのため、キャリア発生層5のキャリア発生量を増大させることができる。n型電子輸送層51に用いる電子輸送性材料としては、例えば、トリス8-キノリノラトアルミニウムAlq3等の8-キノリノールなしいその誘導体を配位子とする有機金属錯体などのキノリン誘導体、オキサジアゾール誘導体、ペリレン誘導体、ピリジン誘導体、ピリミジン誘導体、キノキサリン誘導体、ジフェニルキノン誘導体、ニトロ置換フルオレン誘導体等が挙げられ、これらのうちの1種または2種以上を組み合わせて用いることができる。また、n型電子輸送層51に用いる電子注入性材料電子ドナー性材料としては、例えば、各種の無機絶縁材料、各種の無機半導体材料が挙げられる。このような無機絶縁材料としては、例えば、アルカリ金属カルコゲナイド酸化物、硫化物、セレン化物、テルル化物、アルカリ土類金属カルコゲナイド、アルカリ金属のハロゲン化物およびアルカリ土類金属のハロゲン化物等が挙げられ、これらのうちの1種または2種以上を組み合わせて用いることができる。アルカリ金属カルコゲナイドとしては、例えば、Li2O、LiO、Na2S、Na2Se、NaO等が挙げられる。アルカリ土類金属カルコゲナイドとしては、例えば、CaO、BaO、SrO、BeO、BaS、MgO、CaSe等が挙げられる。アルカリ金属のハロゲン化物としては、例えば、CsF、LiF、NaF、KF、LiCl、KCl、NaCl等が挙げられる。アルカリ土類金属のハロゲン化物としては、例えば、CaF2、BaF2、SrF2、MgF2、BeF2等が挙げられる。また、無機半導体材料としては、例えば、Li、Na、Ba、Ca、Sr、Yb、Al、Ga、In、Cd、Mg、Si、Ta、SbおよびZnのうちの少なくとも1つの元素を含む酸化物、窒化物または酸化窒化物等が挙げられ、これらのうちの1種または2種以上を組み合わせて用いることができる。特に、n型電子輸送層51に用いる電子注入性材料電子ドナー性材料としては、アルカリ金属、アルカリ土類金属、アルカリ金属化合物およびアルカリ土類金属化合物のうちの1種または2種以上を組み合わせて用いるのが好ましい。これにより、n型電子輸送層51の電子輸送性を優れたものとしつつ、n型電子輸送層51の電子注入性をより向上させることができる。特に、アルカリ金属化合物アルカリ金属カルコゲナイド、アルカリ金属のハロゲン化物等は仕事関数が非常に小さく、これを用いてn型電子輸送層51を構成することにより、発光素子1は、高い輝度が得られるものとなる。また、n型電子輸送層51は、正孔をブロックする機能を有する。n型電子輸送層51を電子輸送性材料および電子注入性材料を用いて構成する場合、電子輸送性材料をホスト材料とし、電子注入性材料をゲスト材料として、共蒸着等により電子輸送性材料に電子注入性材料をドープすることによりn型電子輸送層51を形成することができる。また、n型電子輸送層51を電子輸送性材料および電子注入性材料を用いて構成する場合、n型電子輸送層51中における電子注入性材料の含有量ドープ量は、0.1~20wtであるのが好ましく、0.5~10wtであるのがより好ましい。電子注入性材料の含有量をこのような範囲内とすることで、n型電子輸送層51の電子輸送性および電子注入性の双方をバランスよく優れたものとすることができる。また、n型電子輸送層51中における電子ドナー性材料電子注入性材料の濃度は、陰極7側から陽極3側に向けて漸減していると、キャリア発生層5で生じた電子を発光層42へ効率的に輸送注入するとともに、n型電子輸送層51中の電子ドナー性材料が発光層42へ拡散する量を抑えて発光素子1の長寿命化を図ることができる。この場合、電子ドナー性材料の濃度は、段階的に変化していてもよいし、連続的に変化していてもよい。また、n型電子輸送層51の平均厚さは、特に限定されないが、10~100nmであるのが好ましく、10~50nmであるのがより好ましい。これにより、電子吸引層52によって吸引された電子を効率的に陽極3側へ輸送することができるとともに、第1の発光部4を通過した正孔をブロックすることができる。電子吸引層電子吸引層電子引き抜き層52は、発光層42と発光層62との間に設けられ、陰極7側に隣接する層本実施形態では、第2の発光部6の正孔輸送層61から電子を吸引する引き抜く機能を有する。電子吸引層52によって吸引された電子は、陽極3側に隣接する層本実施形態では、n型電子輸送層51に注入される。このような電子吸引層52は、電子吸引性を有する有機化合物を主材料として構成されている。この電子吸引性を有する有機化合物としては、芳香環を有する有機シアン化合物以下、芳香環含有有機シアン化合物とも言うが好適に用いられる。芳香環含有有機シアン化合物は、優れた電子吸引性を有している。そのため、芳香環を有する有機シアン化合物を含んで電子吸引層52を構成することにより、キャリア発生層5の正孔および電子の発生量を多くすることができる。芳香環含有有機シアン化合物を主材料とする電子吸引層52は、隣接する層正孔輸送層61と接触することにより、正孔輸送層61を構成する正孔輸送材料から電子を引き抜くことができる。これにより、電子吸引層52と正孔輸送層61とが接触すると、印加されていなくても、電子吸引層52と正孔輸送層61との界面付近において、電子吸引層52側には電子が発生し、正孔輸送層61側には正孔が発生する。このような状態で、陽極3と陰極7との間に駆動電圧を印加すると、電子吸引層52と正孔輸送層61との界面付近で発生した正孔は、その駆動電圧により陰極7側に輸送されて、第2の発光部6具体的には発光層62および発光層63の発光に寄与する。また、電子吸引層52と正孔輸送層61との界面付近で発生した電子は、その駆動電圧により陽極3側に輸送されて、第1の発光部4具体的には発光層42の発光に寄与する。また、上述したような電子吸引層52による正孔および電子の発生は、駆動電圧が印加されている最中には継続的に行われ、これらの正孔および電子は、発光層42、発光層62および発光層63の発光に寄与する。また、芳香環含有有機シアン化合物は、比較的安定な化合物であるとともに、蒸着等の気相成膜法で容易に電子吸引層52を形成できる化合物である。このため、好適に発光素子1の製造に用いることができ、製造される発光素子1の品質が安定しやすくなるとともに、発光素子1の歩留まりが高いものとなる。このような芳香環含有有機シアン化合物としては、前述したような機能を発揮し得るものであれば、特に限定されないが、例えば、シアノ基が導入されたヘキサアザトリフェニレン誘導体であるのが好ましく、下記式4で表わされるようなヘキサアザトリフェニレン誘導体を用いるのがより好ましい。上記式4中、R1~R6は、それぞれ独立して、シアノ基-CN、スルホン基-SO2R’、スルホキシド基-SOR’、スルホンアミド基-SO2NR’2、スルホネート基-SO3R’、ニトロ基-NO2、またはトリフルオロメタン-CF3基であり、R1~R6のうち少なくとも一つの置換基はシアノ基を有する。また、R’は、アミン基、アミド基、エーテル基、もしくはエステル基で置換されているかまたは非置換である炭素数1~60のアルキル基、アリール基、または複素環基である。このような化合物は、電子吸引性に優れている。そのため、このような化合物を用いて構成された電子吸引層52は、隣接する層正孔輸送層61から十分に電子を引き抜くことができるとともに、好適に引き抜いた電子を陽極3側に輸送することができる。特に、芳香環含有有機シアン化合物としては、前述したような式4に示す化合物において、R1~R6はすべてシアノ基であるのが好ましい。すなわち、芳香環含有有機シアン化合物としては、下記式5で表わされるようなヘキサシアノヘキサアザトリフェニレンを用いるのが好ましい。このような化合物は、電子吸引性の高いシアノ基を複数有する。そのため、このような化合物を用いて構成された電子吸引層52は、隣接する層の構成材料正孔輸送層61の正孔輸送材料等からより効率よく電子を引き抜くことができ、キャリア電子および正孔の発生量を多くすることができる。また、芳香環含有有機シアン化合物は、電子吸引層52において、非晶質の状態で存在していることが好ましい。これにより、上述したような芳香環含有有機シアン化合物の効果をより顕著に得ることができる。また、電子吸引層52の平均厚さは、5~40nmであることが好ましく、10~30nmであることがより好ましい。これにより、発光素子1の駆動電圧が高くなるのを防止しつつ、前述したような電子吸引層52の機能電子吸引性を十分に発揮させることができる。以上のようにして構成されたキャリア発生層5においては、n型電子輸送層51と電子吸引層52との間に、他の層が介在していてもよい。例えば、n型電子輸送層51と電子吸引層52との間には、これらの層間での材料の拡散を防止する拡散防止層や、電子吸引層52側からn型電子輸送層51側へ電子を注入する電子注入層が設けられていてもよい。[第2の発光部]第2の発光部6は、上述したように、正孔輸送層61と発光層62と発光層63と電子輸送層64と電子注入層65とを有している。正孔輸送層正孔輸送層61は、キャリア発生層5電子吸引層52から注入された正孔を発光層62まで輸送する機能を有する。また、正孔輸送層61は、発光層62を通過した電子をブロックすることにより、電子がキャリア発生層5に届いてキャリア発生層5が劣化するのを防止する機能をも有している。特に、正孔輸送層61は、発光層62と前述したキャリア発生層5との間に、キャリア発生層5に接するように設けられている。これにより、前述したように、電子吸引層52が、正孔輸送層61から効率的に電子を吸引することができる。その結果、キャリア発生層5の正孔および電子の発生量を多くすることができる。この正孔輸送層61の構成材料には、正孔輸送層41の構成材料と同様の材料、後述する発光層62のホスト材料中の正孔輸送性材料と同様の材料を用いることができる。また、正孔輸送層61は、発光層62に接して設けられている。このような正孔輸送層61は、発光層62に含まれる正孔輸送性材料正孔輸送性ホスト材料と同種の正孔輸送性材料を含んで構成されているのが好ましい。これにより、正孔輸送層61から発光層62への正孔輸送性を高めることができる。その結果、発光素子1の駆動電圧を抑えるとともに、発光素子1の長寿命化を図ることができる。また、正孔輸送層61を構成する正孔輸送材料としては、アミン系化合物が好ましい。このような化合物は、キャリア発生層5電子吸引層52と接触することにより、電子が素早く引き抜かれ、正孔が発生して注入される。このような正孔輸送層61の平均厚さは、特に限定されないが、10~150nmであるのが好ましく、10~100nmであるのがより好ましい。これにより、発光層62に正孔を好適に輸送することができるとともに、発光層62を通過した電子を好適にブロックすることができる。第1の発光層発光層62は、発光材料を含んで構成されている。このような発光材料としては、特に限定されず、上述した発光層42と同様の発光材料を用いることができる。なお、発光層62に用いる発光材料は、発光層42の発光材料と同一であってもよいし、異なるものであってもよい。また、発光層62の発光色は、前述した発光層42の発光色と同じであっても異なっていてもよい。また、発光層62に含まれる発光材料第1の発光材料としては、燐光材料を用いるのが好ましい。すなわち、発光層62は、陽極3と陰極7との間に通電することにより燐光を発する発光材料を含むのが好ましい。発光層62の発光材料第1の発光材料が燐光発光材料を含んでいることにより特に、第1の発光材料および第2の発光材料の双方が燐光発光材料を含んでいることにより、高い発光効率で発光層62および発光層63をバランスよく発光させることができる。また、発光素子1の連続駆動に伴う不純物の拡散がないあるいは少ない発光層62の発光材料として、燐光材料を用いることにより、発光層62を効率的に発光させ、その結果、発光素子1の発光効率を向上させることができる。また、発光層62は、発光材料に加え、この発光材料がゲスト材料として添加されるホスト材料を含んで構成されている。この発光層62に含まれるホスト材料第1のホスト材料は、第1の発光材料を保持するものである。また、第1のホスト材料は、正孔輸送性材料以下、正孔輸送性ホスト材料ともいうおよび電子輸送性材料以下、電子輸送性ホスト材料ともいうを含む混合材料で構成されている。これにより、発光層62における発光材料の励起が効率的に行われるとともに、発光層62が陽極3側から陰極7側への正孔の輸送と陰極7側から陽極3側への電子の輸送とをそれぞれ円滑に行うことができる。また、発光層62のキャリアによる劣化を防止または抑制することができる。また、発光層62のキャリア輸送性の低下を防止できるので、発光層62および発光層63の発光バランスを長期にわたって維持することができる。特に、第1のホスト材料中における正孔輸送性材料の含有量は、第1のホスト材料中における電子輸送性材料の含有量よりも多い。これにより、発光層62中の正孔輸送性材料の含有量が高められ、発光層62から発光層63への電子の輸送を円滑に行うことができる。そのため、発光素子1の駆動電圧を抑えることができる。また、発光層62中の電子輸送性材料の含有量が抑えられ、発光層62から陽極3側へ抜ける電子の量を抑制することができる。そのため、発光層62に対して陽極3側に位置する他の層例えば正孔輸送層61の劣化を防止または抑制し、その結果、発光素子1の長寿命化を図ることができる。このような第1のホスト材料に含まれる正孔輸送性材料としては、例えば、4,4’,4-トリスN-カルバゾリル-トリフェニルアミンTCTA、4,4’,4-トリスN-フェニル-N-m-トリルアミノトリフェニルアミンm-MTDATA等のトリフェニルアミン化合物またはその誘導体、N,N’-ジ1-ナフチル-N,N’-ジフェニル-1,1’-ジフェニル-4,4’-ジアミンNPD、N,N’-ジフェニル-N,N’-ビス3-メチルフェニル-1,1’-ジフェニル-4,4’-ジアミンTPD等のテトラアリールベンジジン誘導体、テトラアリールジアミノフルオレン化合物またはその誘導体アミン系化合物等が挙げられ、これらのうちの1種または2種以上を組み合わせて用いることができる。また、第1のホスト材料に含まれる電子輸送性材料としては、例えば、トリス8-キノリノラトアルミニウムAlq3等の8-キノリノールなしいその誘導体を配位子とする有機金属錯体などのキノリン誘導体、1,3-ビスN,N-t-ブチル-フェニル-134-オキサジアゾールOXD-7等のオキサジアゾール誘導体、ペリレン誘導体、ピリジン誘導体、ピリミジン誘導体、キノキサリン誘導体、ジフェニルキノン誘導体、ニトロ置換フルオレン誘導体、1,3,5-トリス2-N-フェニルベンズイミダゾリルベンゼンTPBi等が挙げられ、これらのうちの1種または2種以上を組み合わせて用いることができる。また、第1のホスト材料中における正孔輸送性材料および電子輸送性材料の配合比正孔輸送性材料:電子輸送性材料は、60:40~80:20であるのが好ましく、65:35~75:25であるのがより好ましい。これにより、前述した効果を顕著に発揮することができる。また、発光層62中における発光材料の含有量ドープ量は、0.1~20wtであるのが好ましく、0.5~15wtであるのがより好ましい。発光材料の含有量をこのような範囲内とすることで、発光効率を最適化することができる。また、発光層62の発光材料第1の発光材料として燐光材料を用いる場合、第1のホスト材料中の正孔輸送性材料および電子輸送性材料の三重項エネルギーは、それぞれ、第1の発光材料中の燐光発光材料の三重項エネルギーよりも大きいのが好ましい。これにより、燐光発光材料の三重項エネルギーが発光燐光のためのエネルギーとして寄与することなく失活してしまうのを的確に抑制または防止することができる。そのため、発光効率を高めることができる。また、発光層62の発光のピーク波長は、後述する発光層63の発光のピーク波長よりも長いのが好ましい。これにより、発光層62および発光層63で生じた発光を効率よく外部に取り出すことができる。また、発光層62の発光のピーク波長は、前述した発光層42の発光のピーク波長よりも長いのが好ましい。これにより、発光層42および発光層62をバランスよく発光させることができる。また、発光層62の平均厚さは、特に限定されないが、5~50nmであるのが好ましく、5~40nmであるのがより好ましく、5~30nmであるのがさらに好ましい。これにより、発光素子1の駆動電圧を抑えるとともに、発光層62を効率的に発光させることができる。特に、本実施形態のように発光層62と発光層63とが積層されている場合において、発光層62の厚さを比較的薄くすることにより、正孔および電子の再結合を生じる再結合領域内に、発光層62および発光層63の双方を存在させ、これらをバランスよく発光させることができる。第2の発光層発光層63は、発光材料を含んで構成されている。また、発光層63は、前述した発光層62に接している。これにより、第2の発光部6における正孔および電子の再結合領域内に発光層62および発光層63の双方を簡単に存在させることができる。そのため、発光層62および発光層63の双方を簡単に発光させることができる。このような発光材料としては、特に限定されず、上述した発光層42と同様の発光材料を用いることができる。なお、発光層63に用いる発光材料は、発光層42の発光材料と同一であってもよいし、異なるものであってもよい。また、発光層63に用いる発光材料は、発光層62の発光材料と同一であってもよいし、異なるものであってもよい。また、発光層63の発光色は、前述した発光層42の発光色と同じであっても異なっていてもよい。また、発光層63の発光色は、前述した発光層62の発光色と同じであっても異なっていてもよい。また、発光層63に含まれる発光材料第2の発光材料としては、燐光材料を用いるのが好ましい。すなわち、発光層63は、陽極3と陰極7との間に通電することにより燐光を発する発光材料を含むのが好ましい。第2の発光材料が燐光発光材料を含んでいることにより特に、第1の発光材料および第2の発光材料の双方が燐光発光材料を含んでいることにより、高い発光効率で発光層62および発光層63をバランスよく発光させることができる。また、発光素子1の連続駆動に伴う不純物の拡散がないあるいは少ない発光層63の発光材料として、燐光材料を用いることにより、発光層63を効率的に発光させ、その結果、発光素子1の発光効率を向上させることができる。また、発光層63は、発光材料に加え、この発光材料がゲスト材料として添加されるホスト材料とを含んで構成されている。この発光層63に含まれるホスト材料第2のホスト材料は、第2の発光材料を保持するものである。また、第2のホスト材料は、正孔輸送性材料および電子輸送性材料を含む混合材料で構成されている。これにより、発光層63における発光材料の励起が効率的に行われるとともに、発光層63が陽極3側から陰極7側への正孔の輸送と陰極7側から陽極3側への電子の輸送とをそれぞれ円滑に行うことができる。また、発光層63のキャリアによる劣化を防止または抑制することができる。特に、第2のホスト材料中における正孔輸送性材料の含有量は、第2のホスト材料中における電子輸送性材料の含有量よりも少ない。これにより、発光層63中の電子輸送性材料の含有量が高められ、発光層63から発光層62への電子の輸送を円滑に行うことができる。そのため、発光素子1の駆動電圧を抑えることができる。また、発光層63中の正孔輸送性材料の含有量が抑えられ、発光層63から陰極7側へ抜ける正孔の量を抑制することができる。そのため、発光層63に対して陰極7側に位置する他の層例えば電子輸送層64の劣化を防止または抑制し、その結果、発光素子1の長寿命化を図ることができる。このような第2のホスト材料に含まれる正孔輸送性材料としては、前述した第1のホスト材料に含まれる正孔輸送性材料と同様の材料を用いることができる。また、第2のホスト材料に含まれる電子輸送性材料としては、前述した第1のホスト材料に含まれる電子輸送性材料と同様の材料を用いることができる。また、第2のホスト材料に含まれる正孔輸送性材料は、前述した第1のホスト材料に含まれる正孔輸送性材料と同種であるのが好ましい。これにより、発光層62から発光層63への正孔輸送性を高めることができる。その結果、駆動電圧を抑えるとともに、長寿命化を図ることができる。また、第2のホスト材料に含まれる電子輸送性材料は、前述した第1のホスト材料に含まれる電子輸送性材料と同種であるのが好ましい。これにより、発光層63から発光層62への電子輸送性を高めることができる。その結果、駆動電圧を抑えるとともに、長寿命化を図ることができる。また、第2のホスト材料中における正孔輸送性材料および電子輸送性材料の配合比正孔輸送性材料:電子輸送性材料は、40:60~20:80であるのが好ましく、35:65~25:75であるのがより好ましい。これにより、前述した効果を顕著に発揮することができる。また、発光層63中における発光材料の含有量ドープ量は、0.1~30wtであるのが好ましく、0.5~20wtであるのがより好ましい。発光材料の含有量をこのような範囲内とすることで、発光効率を最適化することができる。また、発光層63の発光材料第2の発光材料として燐光材料を用いる場合、第2のホスト材料中の正孔輸送性材料および電子輸送性材料の三重項エネルギーは、それぞれ、第2の発光材料中の燐光発光材料の三重項エネルギーよりも大きいのが好ましい。これにより、燐光発光材料の三重項エネルギーが発光燐光のためのエネルギーとして寄与することなく失活してしまうのを的確に抑制または防止することができる。そのため、発光効率を高めることができる。また、発光層63の発光のピーク波長は、発光層42の発光のピーク波長よりも長いのが好ましい。これにより、発光層42、発光層62および発光層63をバランスよく発光させることができる。また、発光層63の平均厚さは、特に限定されないが、5~50nmであるのが好ましく、5~40nmであるのがより好ましく、5~30nmであるのがさらに好ましい。これにより、発光素子1の駆動電圧を抑えるとともに、発光層63を効率的に発光させることができる。特に、本実施形態のように発光層62と発光層63とが積層されている場合において、発光層63の厚さを比較的薄くすることにより、正孔および電子の再結合を生じる再結合領域内に、発光層62および発光層63の双方を存在させ、これらをバランスよく発光させることができる。また、発光層62の平均厚さと発光層63の平均厚さとの合計は、30nm以上50nm以下であるのが好ましい。これにより、駆動電圧を抑えつつ、簡単かつ確実に、発光層62から陽極3側へ抜ける電子の量、および、発光層63から陰極7側へ抜ける正孔の量をそれぞれ抑制することができる。なお、本実施形態では、第2の発光部6が2層の発光層すなわち発光層62および発光層63を備える場合を例に説明しているが、第2の発光部6は、3層以上の発光層を有するものであってもよい。すなわち、第2の発光部6において、前述した発光層62および発光層63に加えて、他の1層以上の発光層を有していてもよい。また、第2の発光部6が複数の発光層を有する場合、複数の発光層の発光色が互いに同じであっても異なっていてもよい。また、第2の発光部6が3層以上の発光層を有する場合、第1の発光層と第2の発光層との間以外の他の発光層同士の間には、中間層が設けられていてもよい。電子輸送層電子輸送層64は、陰極7から電子注入層65を介して注入された電子を発光層63に輸送する機能を有するものである。電子輸送層64の構成材料電子輸送性材料としては、例えば、トリス8-キノリノラトアルミニウムAlq3等の8-キノリノールなしいその誘導体を配位子とする有機金属錯体などのキノリン誘導体、オキサジアゾール誘導体、ペリレン誘導体、ピリジン誘導体、ピリミジン誘導体、キノキサリン誘導体、ジフェニルキノン誘導体、ニトロ置換フルオレン誘導体、1,3,5-トリス2-N-フェニルベンズイミダゾリルベンゼンTPBi等が挙げられ、これらのうちの1種または2種以上を組み合わせて用いることができる。また、電子輸送層64は、発光層63に接して設けられている。このような電子輸送層64は、発光層63に含まれる電子輸送性材料電子輸送性ホスト材料と同種の電子輸送性材料を含んで構成されているのが好ましい。これにより、電子輸送層64から発光層63への電子輸送性を高めることができる。その結果、発光素子1の駆動電圧を抑えるとともに、発光素子1の長寿命化を図ることができる。電子輸送層64の平均厚さは、特に限定されないが、10~100nmであるのが好ましく、10~50nmであるのがより好ましい。なお、この電子輸送層64と発光層63との間には、中間層が設けられていてもよい。かかる中間層としては、例えば、正孔ブロック層が挙げられる。以下、正孔ブロック層について簡単に説明する。正孔ブロック層正孔ブロック層は、正孔をブロックする機能を有する。これにより、前述した発光層63から電子輸送層64へ正孔が輸送されるのを防止することができる。そのため、電子輸送層64が正孔により劣化するのを防止することができる。また、正孔ブロック層は、電子を輸送する機能を有する。これにより、後述する電子輸送層64から受け取った電子を発光層63へ輸送することができる。このような正孔ブロック層の構成材料としては、例えば、3-フェニル-4-1’-ナフチル-5-フェニルカルバゾール、4,4’-N,N’-ジカルバゾールビフェニルCBP等のカルバゾール誘導体、フェナントロリン誘導体、トリアゾール誘導体、トリス8-キノリノラトアルミニウムAlq、ビス-2-メチル-8-キノリノラト-4-フェニルフェノラトアルミニウム等のキノリノラト系金属錯体、N-ジカルバゾリル-3,5-ベンゼン、ポリ9-ビニルカルバゾール、4,4’,4’’-トリス9-カルバゾリルトリフェニルアミン、4,4’-ビス9-カルバゾリル-2,2’-ジメチルビフェニル等のカルバリゾル基含有化合物、2,9-ジメチル-4,7-ジフェニル-1,10-フェナントロリンBCP等が挙げられ、これらのうち1種または2種以上を組み合わせて用いることもできる。また、正孔ブロック層の平均厚さは、特に限定されないが、1~50nmであるのが好ましく、3~30nmであるのがより好ましく、5~20nmであるのがさらに好ましい。電子注入層電子注入層65は、陰極7からの電子注入効率を向上させる機能を有するものである。この電子注入層65の構成材料電子注入材料としては、例えば、各種の無機絶縁材料、各種の無機半導体材料が挙げられる。このような無機絶縁材料としては、例えば、アルカリ金属カルコゲナイド酸化物、硫化物、セレン化物、テルル化物、アルカリ土類金属カルコゲナイド、アルカリ金属のハロゲン化物およびアルカリ土類金属のハロゲン化物等が挙げられ、これらのうちの1種または2種以上を組み合わせて用いることができる。これらを主材料として電子注入層65を構成することにより、電子注入性をより向上させることができる。特にアルカリ金属化合物アルカリ金属カルコゲナイド、アルカリ金属のハロゲン化物等は仕事関数が非常に小さく、これを用いて電子注入層65を構成することにより、発光素子1は、高い輝度が得られるものとなる。アルカリ金属カルコゲナイドとしては、例えば、Li2O、LiO、Na2S、Na2Se、NaO等が挙げられる。アルカリ土類金属カルコゲナイドとしては、例えば、CaO、BaO、SrO、BeO、BaS、MgO、CaSe等が挙げられる。アルカリ金属のハロゲン化物としては、例えば、CsF、LiF、NaF、KF、LiCl、KCl、NaCl等が挙げられる。アルカリ土類金属のハロゲン化物としては、例えば、CaF2、BaF2、SrF2、MgF2、BeF2等が挙げられる。また、無機半導体材料としては、例えば、Li、Na、Ba、Ca、Sr、Yb、Al、Ga、In、Cd、Mg、Si、Ta、SbおよびZnのうちの少なくとも1つの元素を含む酸化物、窒化物または酸化窒化物等が挙げられ、これらのうちの1種または2種以上を組み合わせて用いることができる。電子注入層65の平均厚さは、特に限定されないが、0.1~1000nm程度であるのが好ましく、0.2~100nm程度であるのがより好ましく、0.2~50nm程度であるのがさらに好ましい。[陰極]陰極7は、前述した第2の発光部6に電子を注入する電極である。この陰極7の構成材料としては、仕事関数の小さい材料を用いるのが好ましい。陰極7の構成材料としては、例えば、Li、Mg、Ca、Sr、La、Ce、Er、Eu、Sc、Y、Yb、Ag、Cu、Al、Cs、Rbまたはこれらを含む合金等が挙げられ、これらのうちの1種または2種以上を組み合わせて例えば、複数層の積層体等用いることができる。特に、陰極7の構成材料として合金を用いる場合には、Ag、Al、Cu等の安定な金属元素を含む合金、具体的には、MgAg、AlLi、CuLi等の合金を用いるのが好ましい。かかる合金を陰極7の構成材料として用いることにより、陰極7の電子注入効率および安定性の向上を図ることができる。このような陰極7の平均厚さは、特に限定されないが、100~400nm程度であるのが好ましく、100~200nm程度であるのがより好ましい。なお、本実施形態の発光素子1は、ボトムエミッション型であるため、陰極7に、光透過性は、特に要求されない。[封止部材]封止部材8は、陽極3、積層体15、および陰極7を覆うように設けられ、これらを気密的に封止し、酸素や水分を遮断する機能を有する。封止部材8を設けることにより、発光素子1の信頼性の向上や、変質劣化の防止耐久性向上等の効果が得られる。封止部材8の構成材料としては、例えば、Al、Au、Cr、Nb、Ta、Tiまたはこれらを含む合金、酸化シリコン、各種樹脂材料等を挙げることができる。なお、封止部材8の構成材料として導電性を有する材料を用いる場合には、短絡を防止するために、封止部材8と陽極3、積層体15、および陰極7との間には、必要に応じて、絶縁膜を設けるのが好ましい。また、封止部材8は、平板状として、基板2と対向させ、これらの間を、例えば熱硬化性樹脂等のシール材で封止するようにしてもよい。以上のように構成された発光素子1によれば、陽極3と陰極7との間で電圧を印加することにより、キャリア発生層5で正孔および電子が発生する。発生した電子は、発光層42に輸送され、陽極3から注入された正孔と再結合することにより、発光に寄与する。また、発生した正孔は、発光層62および発光層63に輸送され、陰極7から注入された電子と再結合することにより、発光に寄与する。これにより、発光素子1は、発光層42、発光層62および発光層63をそれぞれ発光させることができるので、発光層が1層のみの発光素子に比較して、発光効率を向上させるとともに、駆動電圧を低減することができる。特に、発光素子1は、発光層62および発光層63にそれぞれ正孔輸送性材料および電子輸送性材料が含まれているので、発光層62および発光層63に正孔および電子を円滑に供給することができる。そのため、発光層62および発光層63を高い発光効率でそれぞれ発光させることができる。また、発光層62および発光層63にそれぞれ正孔輸送性材料および電子輸送性材料が含まれていることにより、発光層62および発光層63のキャリアによる劣化を防止または抑制することができる。特に、発光層62中の正孔輸送性材料の含有量、および、発光層63中の電子輸送性材料の含有量をそれぞれ高めることにより、発光層62から発光層63への電子の輸送、および、発光層63から発光層62への正孔の輸送をそれぞれ円滑に行うことができる。そのため、発光素子1の駆動電圧を抑えることができる。また、発光層62中の電子輸送性材料の含有量、および、発光層63中の正孔輸送性材料の含有量をそれぞれ抑えることにより、発光層62から陽極3側へ抜ける電子の量、および、発光層63から陰極7側へ抜ける正孔の量をそれぞれ抑制することができる。そのため、発光層62に対して陽極3側に位置する他の層例えば正孔輸送層61、および、発光層63に対して陰極7側に位置する他の層例えば電子輸送層64の劣化をそれぞれ防止または抑制し、その結果、発光素子1の長寿命化を図ることができる。以上のように構成された発光素子1は、例えば、次のようにして製造することができる。[1]まず、基板2を用意し、この基板2上に陽極3を形成する。陽極3は、例えば、プラズマCVD、熱CVDのような化学蒸着法CVD、真空蒸着等の乾式メッキ法、電解メッキ等の湿式メッキ法、溶射法、ゾルゲル法、MOD法、金属箔の接合等を用いて形成することができる。[2]次に、陽極3上に第1の発光部4を形成する。第1の発光部4は、正孔輸送層41および発光層42を順次陽極3上に形成することにより設けることができる。上述したような各層は、例えば、CVD法や、真空蒸着、スパッタリング等の乾式メッキ法等を用いた気相プロセスにより形成することができる。また、各層の構成材料を溶媒に溶解または分散媒に分散してなる液体材料を、陽極3またはその上の層上に供給した後、乾燥脱溶媒または脱分散媒することによっても形成することができる。液状材料の供給方法としては、例えば、スピンコート法、ロールコート法、インクジェット印刷法等の各種塗布法を用いることもできる。かかる塗布法を用いることにより、第1の発光部4を構成する各層を比較的容易に形成することができる。液状材料の調製に用いる溶媒または分散媒としては、例えば、各種無機溶媒や、各種有機溶媒、または、これらを含む混合溶媒等が挙げられる。なお、乾燥は、例えば、大気圧または減圧雰囲気中での放置、加熱処理、不活性ガスの吹付け等により行うことができる。また、本工程に先立って、陽極3の上面には、酸素プラズマ処理を施すようにしてもよい。これにより、陽極3の上面に親液性を付与すること、陽極3の上面に付着する有機物を除去洗浄すること、陽極3の上面付近の仕事関数を調整すること等を行うことができる。ここで、酸素プラズマ処理の条件としては、例えば、プラズマパワー100~800W程度、酸素ガス流量50~100mL/min程度、被処理部材陽極3の搬送速度0.5~10mm/sec程度、基板2の温度70~90°C程度とするのが好ましい。[3]次に、第1の発光部4上にキャリア発生層5を形成する。キャリア発生層5は、第1の発光部4上にn型電子輸送層51および電子吸引層52を順次積層することにより形成することができる。キャリア発生層5を構成する各層は、例えば、CVD法や、真空蒸着、スパッタリング等の乾式メッキ法等を用いた気相プロセスにより形成することができる。また、キャリア発生層5を構成する層の材料を溶媒に溶解または分散媒に分散してなる材料を、第1の発光部4上に供給した後、乾燥脱溶媒または脱分散媒することによっても形成することができる。[4]次にキャリア発生層5上に第2の発光部6を形成する。第2の発光部6は、第1の発光部4と同様にして形成することができる。[5]次に、第2の発光部6上に、陰極7を形成する。陰極7は、例えば、真空蒸着法、スパッタリング法、金属箔の接合、金属微粒子インクの塗布および焼成等を用いて形成することができる。以上のような工程を経て、発光素子1が得られる。最後に、得られた発光素子1を覆うように封止部材8を被せ、基板2に接合する。上述したような発光素子1は、例えば、発光装置本発明の発光装置に用いることができる。このような発光装置は、前述したような発光素子1を備えるため、比較的低電圧で駆動し、高い発光効率および長い発光寿命を有しており、信頼性の高いものとなる。また、このような発光装置は、例えば照明等に用いる光源等として使用することができる。また、発光装置中の複数の発光素子1をマトリックス状に配置することにより、ディスプレイ装置に用いる発光装置を構成することができる。次に、本発明の表示装置を適用したディスプレイ装置の一例について説明する。図2は、本発明の表示装置を適用したディスプレイ装置の実施形態を示す縦断面図である。図2に示すディスプレイ装置100は、サブ画素100R、100G、100Bに対応して設けられた複数の発光素子1R、1G、1Bを備える発光装置101と、カラーフィルタ19R、19G、19Bとを有している。ここで、ディスプレイ装置100は、トップエミッション構造のディスプレイパネルである。なお、ディスプレイ装置の駆動方式としては、特に限定されず、アクティブマトリックス方式、パッシブマトリックス方式のいずれであってもよい。発光装置101は、基板21と発光素子1R、1G、1Bと、駆動用トランジスタ24とを有している。基板21上には、複数の駆動用トランジスタ24が設けられ、これらの駆動用トランジスタ24を覆うように、絶縁材料で構成された平坦化層22が形成されている。各駆動用トランジスタ24は、シリコンからなる半導体層241と、半導体層241上に形成されたゲート絶縁層242と、ゲート絶縁層242上に形成されたゲート電極243と、ソース電極244と、ドレイン電極245とを有している。平坦化層22上には、各駆動用トランジスタ24に対応して発光素子1R、1G、1Bが設けられている。発光素子1Rは、平坦化層22上に、反射膜32、腐食防止膜33、陽極3、積層体有機EL発光部15、陰極7、陰極カバー34がこの順に積層されている。本実施形態では、各発光素子1R、1G、1Bの陽極3は、画素電極を構成し、各駆動用トランジスタ24のドレイン電極245に導電部配線27により電気的に接続されている。また、各発光素子1R、1G、1Bの陰極7は、共通電極とされている。なお、発光素子1G、1Bの構成は、発光素子1Rの構成と同様である。また、図2では、図1と同様の構成に関しては、同一符号を付してある。また、反射膜32の構成特性は、光の波長に応じて、発光素子1R、1G、1B間で異なっていてもよい。隣接する発光素子1R、1G、1B同士の間には、隔壁31が設けられている。また、このように構成された発光装置101上には、これを覆うように、エポキシ樹脂で構成されたエポキシ層35が形成されている。カラーフィルタ19R、19G、19Bは、前述したエポキシ層35上に、発光素子1R、1G、1Bに対応して設けられている。カラーフィルタ19Rは、発光素子1Rからの白色光Wを赤色Rに変換するものである。また、カラーフィルタ19Gは、発光素子1Gからの白色光Wを緑色Gに変換するものである。また、カラーフィルタ19Bは、発光素子1Bからの白色光Wを青色Bに変換するものである。このようなカラーフィルタ19R、19G、19Bを発光素子1R、1G、1Bと組み合わせて用いることで、フルカラー画像を表示することができる。また、隣接するカラーフィルタ19R、19G、19B同士の間には、遮光層36が形成されている。これにより、意図しないサブ画素100R、100G、100Bが発光するのを防止することができる。そして、カラーフィルタ19R、19G、19Bおよび遮光層36上には、これらを覆うように封止基板20が設けられている。なお、以上説明したようなディスプレイ装置100は、単色表示であってもよく、各発光素子1R、1G、1Bに用いる発光材料を選択することにより、カラーフィルタを用いることなくカラー表示も可能である。このようなディスプレイ装置100本発明の表示装置は、前述したような発光装置を用いるため、比較的低電圧で駆動し、耐久性に優れ発光寿命が長く、発光効率に優れたものである。そのため、少ない消費電力で高品位な画像を長期にわたり表示することができ、信頼性に優れる。また、このようなディスプレイ装置100本発明の表示装置は、各種の電子機器に組み込むことができる。このような電子機器は、前述したような表示装置を用いているため、耐久性に優れたものとしつつ、発光効率を高め、駆動電圧を低減することができる。そのため、高品位な画像を長期にわたり表示することができ、また、信頼性に優れる。図3は、本発明の電子機器を適用したモバイル型またはノート型のパーソナルコンピュータの構成を示す斜視図である。この図において、パーソナルコンピュータ1100は、キーボード1102を備えた本体部1104と、表示部を備える表示ユニット1106とにより構成され、表示ユニット1106は、本体部1104に対しヒンジ構造部を介して回動可能に支持されている。このパーソナルコンピュータ1100において、表示ユニット1106が備える表示部が前述のディスプレイ装置100で構成されている。図4は、本発明の電子機器を適用した携帯電話機PHSも含むの構成を示す斜視図である。この図において、携帯電話機1200は、複数の操作ボタン1202、受話口1204および送話口1206とともに、表示部を備えている。携帯電話機1200において、この表示部が前述のディスプレイ装置100で構成されている。図5は、本発明の電子機器を適用したディジタルスチルカメラの構成を示す斜視図である。なお、この図には、外部機器との接続についても簡易的に示されている。ここで、通常のカメラは、被写体の光像により銀塩写真フィルムを感光するのに対し、ディジタルスチルカメラ1300は、被写体の光像をCCDChargeCoupledDeviceなどの撮像素子により光電変換して撮像信号画像信号を生成する。ディジタルスチルカメラ1300におけるケースボディー1302の背面には、表示部が設けられ、CCDによる撮像信号に基づいて表示を行う構成になっており、被写体を電子画像として表示するファインダとして機能する。ディジタルスチルカメラ1300において、この表示部が前述のディスプレイ装置100で構成されている。ケースの内部には、回路基板1308が設置されている。この回路基板1308は、撮像信号を格納記憶し得るメモリが設置されている。また、ケース1302の正面側図示の構成では裏面側には、光学レンズ撮像光学系やCCDなどを含む受光ユニット1304が設けられている。撮影者が表示部に表示された被写体像を確認し、シャッタボタン1306を押下すると、その時点におけるCCDの撮像信号が、回路基板1308のメモリに転送格納される。また、このディジタルスチルカメラ1300においては、ケース1302の側面に、ビデオ信号出力端子1312と、データ通信用の入出力端子1314とが設けられている。そして、図示のように、ビデオ信号出力端子1312にはテレビモニタ1430が、データ通信用の入出力端子1314にはパーソナルコンピュータ1440が、それぞれ必要に応じて接続される。さらに、所定の操作により、回路基板1308のメモリに格納された撮像信号が、テレビモニタ1430や、パーソナルコンピュータ1440に出力される構成になっている。なお、本発明の電子機器は、図3のパーソナルコンピュータモバイル型パーソナルコンピュータ、図4の携帯電話機、図5のディジタルスチルカメラの他にも、例えば、テレビや、ビデオカメラ、ビューファインダ型、モニタ直視型のビデオテープレコーダ、ラップトップ型パーソナルコンピュータ、カーナビゲーション装置、ページャ、電子手帳通信機能付も含む、電子辞書、電卓、電子ゲーム機器、ワードプロセッサ、ワークステーション、テレビ電話、防犯用テレビモニタ、電子双眼鏡、POS端末、タッチパネルを備えた機器例えば金融機関のキャッシュディスペンサー、自動券売機、医療機器例えば電子体温計、血圧計、血糖計、心電表示装置、超音波診断装置、内視鏡用表示装置、魚群探知機、各種測定機器、計器類例えば、車両、航空機、船舶の計器類、フライトシュミレータ、その他各種モニタ類、プロジェクター等の投射型表示装置等に適用することができる。以上、本発明の発光素子、発光装置、表示装置および電子機器を、図示の実施形態に基づいて説明したが、本発明はこれらに限定されるものでない。例えば、前述した発光素子は、3層の発光層を有するものとして説明したが、これに限定されず、例えば、発光素子は、2層の発光層を有するものであってもよいし4層以上の発光層を有するものであってもよい。また、前述した実施形態では、発光素子がキャリア発生層を挟んで2つの発光部を設けたものいわゆるタンデム型の発光素子を例に説明したが、発光部の数は1つであってもよい。この場合、例えば、前述した実施形態の発光素子において、第1の発光部およびキャリア発生層を省略すればよい。また、前述した実施形態では、第3の発光層が陽極と第1の発光層との間に設けられた場合を例に説明したが、陰極と第2の発光層との間に第3の発光層が設けられていてもよい。この場合、例えば、第2の発光層と第3の発光層との間にキャリア発生層を設ければよい。また、第3の発光層を有する場合において、第1の発光層および第2の発光層のうちの第3の発光層に近い側の発光層と第3の発光層との間には、キャリア発生層に代えて、キャリア発生機能を有しない層、例えば、正孔輸送材料および電子輸送材料のうちの少なくとも一方を含んで構成された中間層が設けられていてもよい。また、前述した発光素子では、発光部発光ユニットは、発光層以外の層例えば、正孔輸送層、電子輸送層等を有するものとして説明したが、これに限定されず、少なくとも1層の発光層を有していればよく、例えば、発光層のみで構成されていてもよい。次に、本発明の具体的実施例について説明する。1.発光素子の製造実施例1<1>まず、平均厚さ0.5mmの透明なガラス基板を用意した。次に、この基板上に、スパッタ法により、平均厚さ50nmのITO電極陽極を形成した。そして、基板をアセトン、2-プロパノールの順に浸漬し、超音波洗浄した後、酸素プラズマ処理を施した。<2>次に、ITO電極上に、N,N’-ジフェニル-N,N’-ビス3-メチルフェニル-1,1’-ジフェニル-4,4’-ジアミンTPDを真空蒸着法により蒸着させ、平均厚さ60nmの正孔輸送層を形成した。<3>次に、正孔輸送層上に、真空蒸着法を用いて、平均厚さ10nmの第1の発光層赤色発光層を形成した。ここで、第1の発光層の発光材料第1の発光材料として、赤色燐光材料ゲスト材料であるbtp2Iracacを用いた。また、第1の発光層のホスト材料第1のホスト材料として、正孔輸送性材料正孔輸送性ホスト材料である4,4’,4-トリスN-カルバゾリル-トリフェニルアミンTCTA:70wtと、電子輸送性材料電子輸送性ホスト材料である1,3,5-トリス2-N-フェニルベンズイミダゾリルベンゼンTPBi:30wtとの混合材料を用いた。また、第1の発光層中における赤色燐光材料の含有量ドープ濃度は、10.0wtとした。<4>次に、第1の発光層上に、真空蒸着法を用いて、平均厚さ10nmの第2の発光層緑色発光層を形成した。ここで、第2の発光層の発光材料第2の発光材料として、緑色燐光材料ゲスト材料であるIrppy3を用いた。また、第2の発光層のホスト材料第2のホスト材料として、正孔輸送性材料正孔輸送性ホスト材料である4,4’,4-トリスN-カルバゾリル-トリフェニルアミンTCTA:30wtと、電子輸送性材料電子輸送性ホスト材料である1,3,5-トリス2-N-フェニルベンズイミダゾリルベンゼンTPBi:70wtとの混合材料を用いた。また、第2の発光層中における緑色燐光材料の含有量ドープ濃度は、15.0wtとした。<5>次に、第2の発光層上に、2,9-ジメチル-4,7-ジフェニル-1,10-フェナントロリンBCPを真空蒸着法により蒸着させ、平均厚さ65nmの電子輸送層を形成した。<6>次に、電子輸送層上に、Alを真空蒸着法により成膜した。これにより、Alで構成される平均厚さ200nmの陰極を形成した。<7>次に、形成した各層を覆うように、ガラス製の保護カバー封止部材を被せ、エポキシ樹脂により固定、封止した。以上の工程により、基板上に、陽極、正孔輸送層、第1の発光層、第2の発光層、電子輸送層、陰極がこの順に積層された発光素子を製造した。実施例2第1の発光層および第2の発光層の平均厚さをそれぞれ25nmとし、電子輸送層の平均厚さを35nmとした以外は、前述した実施例1と同様にして発光素子を製造した。実施例3第1の発光層および第2の発光層の平均厚さをそれぞれ25nmとし、電子輸送層の平均厚さを35nmとし、正孔輸送層の構成材料としてTCTAを用い、電子輸送層の構成材料としてTPBiを用いた以外は、前述した実施例1と同様にして発光素子を製造した。すなわち、正孔輸送層の構成材料としてTCTAを用い、電子輸送層の構成材料としてTPBiを用いた以外は、前述した実施例2と同様にして発光素子を製造した。実施例4本発明を適用したタンデム型の発光素子を製造した。実施例4の発光素子は、前述した実施例3の発光素子の発光部と、青色発光層を有する他の発光部とをキャリア発生層を介して接続した構成を有するものである。以下、実施例4の発光素子の製造を具体的に説明する。<1A>まず、前述した実施例1の<1>と同様に、基板上に、ITO電極陽極を形成した。そして、基板をアセトン、2-プロパノールの順に浸漬し、超音波洗浄した後、酸素プラズマ処理を施した。<2A>次に、ITO電極上に、N,N’-ジフェニル-N,N’-ビス3-メチルフェニル-1,1’-ジフェニル-4,4’-ジアミンTPDを真空蒸着法により蒸着させ、平均厚さ70nmの正孔輸送層第1の発光部の正孔輸送層を形成した。<3A>次に、この正孔輸送層上に、真空蒸着法を用いて、平均厚さ30nmの第3の発光層青色発光層を形成した。ここで、第3の発光層を構成する構成材料としては、青色発光材料ゲスト材料であるBD102出光興産社製とホスト材料であるBH215出光興産社製との混合材料を用いた。また、第1の発光層中における青色発光材料の含有量ドープ濃度は、10.0wtとした。<4A>次に、第3の発光層上に、トリス8-キノリノラトアルミニウムAlq3を真空蒸着法により蒸着させ、平均厚さ20nmの電子輸送層第1の発光部の電子輸送層を形成した。<5A>次に、この電子輸送層上に、トリス8-キノリノラトアルミニウムAlq3と、Li2Oとを真空蒸着法により蒸着させ、平均厚さ20nmのn型電子輸送層キャリア発生層のn型電子輸送層を形成した。なお、このn型電子輸送層中の8-キノラリトアルミニウムAlq3と、Li2Oとの含有量は、体積比で99:1となるようにした。<6A>次に、n型電子輸送層上に、ヘキサシアノヘキサアザトリフェニレンを真空蒸着法により蒸着させ、平均厚さ20nmの電子吸引層を形成した。これにより、n型電子輸送層および電子吸引層からなるキャリア発生層を得た。<7A>次に、キャリア発生層上電子吸引層上に、4,4’,4-トリスN-カルバゾリル-トリフェニルアミンTCTAを真空蒸着法により蒸着させ、平均厚さ20nmの正孔輸送層第2の発光部の正孔輸送層を形成した。<8A>次に、この正孔輸送層上に、真空蒸着法を用いて、平均厚さ25nmの第1の発光層赤色発光層を形成した。ここで、第1の発光層の発光材料第1の発光材料として、赤色燐光材料ゲスト材料であるbtp2Iracacを用いた。また、第1の発光層のホスト材料第1のホスト材料として、正孔輸送性材料正孔輸送性ホスト材料である4,4’,4-トリスN-カルバゾリル-トリフェニルアミンTCTA:70wtと、電子輸送性材料電子輸送性ホスト材料である1,3,5-トリス2-N-フェニルベンズイミダゾリルベンゼンTPBi:30wtとの混合材料を用いた。また、第1の発光層中における赤色燐光材料の含有量ドープ濃度は、10.0wtとした。<9A>次に、第1の発光層上に、真空蒸着法を用いて、平均厚さ25nmの第2の発光層緑色発光層を形成した。ここで、第2の発光層の発光材料第2の発光材料として、緑色燐光材料ゲスト材料であるIrppy3を用いた。また、第2の発光層のホスト材料第2のホスト材料として、正孔輸送性材料正孔輸送性ホスト材料である4,4’,4-トリスN-カルバゾリル-トリフェニルアミンTCTA:30wtと、電子輸送性材料電子輸送性ホスト材料である1,3,5-トリス2-N-フェニルベンズイミダゾリルベンゼンTPBi:70wtとの混合材料を用いた。また、第2の発光層中における緑色燐光材料の含有量ドープ濃度は、15.0wtとした。<10A>次に、第2の発光層上に、1,3,5-トリス2-N-フェニルベンズイミダゾリルベンゼンTPBiを真空蒸着法により蒸着させ、平均厚さ35nmの電子輸送層第2の発光部の電子輸送層を形成した。<11A>次に、電子輸送層上に、フッ化リチウムLiFを真空蒸着法により成膜し、平均厚さ1.0nmの電子注入層を形成した。<12A>次に、電子注入層上に、Alを真空蒸着法により成膜した。これにより、Alで構成される平均厚さ200nmの陰極を形成した。<13A>次に、形成した各層を覆うように、ガラス製の保護カバー封止部材を被せ、エポキシ樹脂により固定、封止した。以上の工程により、基板上に、陽極、正孔輸送層、第3の発光層、キャリア発生層n型電子輸送層、電子吸引層、正孔輸送層、第1の発光層、第2の発光層、電子輸送層、電子注入層、陰極がこの順に積層された発光素子タンデム型の発光素子を製造した。比較例1第1の発光層のホスト材料第1のホスト材料および第2の発光層のホスト材料第2のホスト材料としてそれぞれ正孔輸送性材料正孔輸送性ホスト材料であるTCTAのみを用いた以外は、前述した実施例1と同様にして発光素子を製造した。比較例2第1の発光層のホスト材料第1のホスト材料および第2の発光層のホスト材料第2のホスト材料としてそれぞれ電子輸送性材料電子輸送性ホスト材料であるTPBiのみを用いた以外は、前述した実施例1と同様にして発光素子を製造した。比較例3第1の発光層のホスト材料第1のホスト材料中のTCTAとTPBiの配合比TCTA:TPDiを30:70重量比とするとともに、第2の発光層のホスト材料第2のホスト材料中のTCTAとTPBiの配合比TCTA:TPDiを70:30重量比とした以外は、前述した実施例1と同様にして発光素子を製造した。比較例4第2の発光部の正孔輸送層の構成材料としてTPDを用い、第2の発光部の電子輸送層の構成材料としてBCPを用い、第2の発光部の電子輸送層の平均厚さを65nmとし、第1の発光層のホスト材料第1のホスト材料中のTCTAとTPBiの配合比TCTA:TPDiを30:70重量比とするとともに、第2の発光層のホスト材料第2のホスト材料中のTCTAとTPBiの配合比TCTA:TPDiを70:30重量比とした以外は、前述した実施例4と同様にして発光素子を製造した。以上の各実施例および各比較例の発光素子の構成を表1に示す。2.評価2-1.発光効率駆動電圧、放射輝度の評価各実施例および各比較例の発光素子について、直流電源を用いて発光素子に100mA/cm2の定電流を流した。そして、そのとき、輝度計を用いて輝度を測定するとともに、駆動電圧を測定した。2-2.発光寿命の評価各実施例および各比較例の発光素子について、直流電源を用いて発光素子に100mA/cm2の定電流を流しつづけ、その間、輝度計を用いて輝度を測定し、その輝度が初期の輝度の80となる時間LT80を測定した。2-3.色バランスの評価各実施例および各比較例の発光素子について、直流電源を用いて発光素子に100mA/cm2の定電流を流し、初期状態における発光色を目視により観察するとともに、色度計を用いて、初期状態における光の色度x,yCIE表色系を測定した。そして、上記定電流を流しつづけ、その間、輝度計を用いて輝度を測定し、輝度が20低下初期の輝度の80となった状態において、色度計を用いて光の色度x,yCIE表色系を測定した。以上の各評価の結果を表2に示す。なお、表2において、駆動電圧、放射輝度および寿命に関し、実施例1~3および比較例1~3については、比較例1を基準として規格化して評価し、実施例4および比較例4については、比較例4を基準として規格化して評価した。表2から明らかなように、実施例1~4の発光素子は、いずれも、駆動電圧を抑えるとともに、高発光効率および長寿命を実現することができた。また、実施例1~4の発光素子は、第1の発光層と第2の発光層とを長期にわたりバランスよく発光させることができた。これに対し、比較例1の発光素子は、第1の発光層の発光が小さく、第2の発光層の発光が主となり、第1の発光層と第2の発光層とをバランスよく発光させることができなかった。また、比較例2の発光素子は、第2の発光層の発光が小さく、第1の発光層の発光が主となり、第1の発光層と第2の発光層とをバランスよく発光させることができなかった。また、比較例3の発光素子は、初期状態において第1の発光層と第2の発光層とをバランスよく発光させることができたが、輝度が20低下した状態において第1の発光層と第2の発光層とをバランスよく発光させることができなかった。また、比較例4の発光素子は、実施例4の発光素子に比し、初期状態から輝度が20低下した状態までの色バランスの変化が大きかった。"